(57)【要約】【課題】  従来よりも抗血栓性および滑り性の両方が改善されたカテーテルを製造する方法を提供する。【解決手段】  熱可塑性エラストマーを主体成分とする基材をポリエチレングリコールで被覆後、プラズマ処理および熱処理を施すことを特徴とするカテーテルの製造方法。ここにおいて、基材をポリエチレングリコールで被覆する前に、基材表面をプラズマ処理することが好ましく、また、ポリエチレングリコール溶液に基材を浸漬することにより、基材をポリエチレングリコールで被覆することが好ましい。また、基材に用いる熱可塑性エラストマーは、ハードセグメントとしてポリアミド、ソフトセグメントとしてポリエーテルを有するものであることが好ましい。【選択図】        なし【特許請求の範囲】
【請求項１】
熱可塑性エラストマーを主体成分とする基材をポリエチレングリコールで被覆後、プラズマ処理および熱処理を施すことを特徴とするカテーテルの製造方法。
【請求項２】
基材をポリエチレングリコールで被覆する前に、基材表面をプラズマ処理することを特徴とする請求項１に記載の方法。
【請求項３】
ポリエチレングリコール溶液に基材を浸漬することにより、基材をポリエチレングリコールで被覆することを特徴とする請求項１または２に記載の方法。
【請求項４】
熱可塑性エラストマーが、ハードセグメントとしてポリアミド、ソフトセグメントとしてポリエーテルを有するものである、請求項１〜３のいずれかに記載の方法。
【発明の詳細な説明】
【技術分野】
【０００１】
本発明は、抗血栓性および滑り性が向上されたカテーテルを製造する方法に関する。
【背景技術】
【０００２】
従来より、医療の現場では、心臓疾患などの診断または治療の目的で、カテーテルを人体に挿入することが広く行われている。カテーテルは、可撓性を有する長尺の管状物であり、血管系において人体の任意の挿入口から診断または治療を所望する部位にまで血管に沿って挿入される。このようなカテーテルにおいては、挿入時の疼痛、癒着、感染などの原因となる生体組織の損傷を軽減するため、生体内に円滑に挿入できるようにその表面が低摩擦性である（滑り性に優れる）こと、ならびに、長期生体内留置において、血栓などの生体成分付着を抑制するための生体適合性（抗血栓性）を有することが求められる。
【０００３】
カテーテルの形成材料としては、従来より様々なものが提案されてきたが、近年、熱可塑性エラストマーが検討されている。熱可塑性エラストマーは、分子中に弾性を有するゴム成分（ソフトセグメント）と、塑性変形を防止する分子拘束成分（ハードセグメント）との両成分を有し、現在様々な種類のものが開発されている。熱可塑性エラストマーの中でも、たとえばハードセグメントとしてポリアミド、ソフトセグメントとしてポリエーテルを有するポリアミドエラストマーであるペバックス（アトケム社製）は、可撓性や耐薬品性、成形加工性の観点から、カテーテルの形成に用いられている。しかし、このような熱可塑性エラストマーを用いて形成されたカテーテルは、未だ滑り性および生体適合性が不十分であった。
【０００４】
そこで、カテーテル表面を滑り性および生体適合性を有する材料で被覆することが試みられている。カテーテルのような生体に適用されるデバイス表面を被覆するための技術として、たとえば特許文献１には、抗血栓性に優れたポリエチレングリコール（ＰＥＧ）を大気圧グロー放電によるプラズマ処理により本体上に付着させる方法が提案されている。この特許文献１に記載された方法は、優れた抗血栓性が必要とされる血液フィルターなどに好適に適用できるものである。
【０００５】
しかしながら、このような特許文献１に記載された方法をカテーテル（特には熱可塑性エラストマーで形成されたカテーテル）に適用しようとすると、得られたＰＥＧ付着物は十分な滑り性を達成することができず、また容易に剥離してしまうため実用化に問題がある。
【特許文献１】特開２００１−３２３０９１号公報
【発明の開示】
【発明が解決しようとする課題】
【０００６】
本発明は、上記課題を解決するためになされたものであって、その目的とするところは、従来よりも抗血栓性および滑り性の両方が改善されたカテーテルを製造する方法を提供することである。
【課題を解決するための手段】
【０００７】
本発明のカテーテルの製造方法は、熱可塑性エラストマーを主体成分とする基材をポリエチレングリコールで被覆後、プラズマ処理および熱処理を施すことを特徴とする。
【０００８】
ここにおいて、基材をポリエチレングリコールで被覆する前に、基材表面をプラズマ処理することが、好ましい。
【０００９】
また本発明のカテーテルの製造方法においては、ポリエチレングリコール溶液に基材を浸漬することにより、基材をポリエチレングリコールで被覆することが好ましい。
【００１０】
本発明のカテーテルの製造方法は、さらに、熱可塑性エラストマーが、ハードセグメントとしてポリアミド、ソフトセグメントとしてポリエーテルを有するものであることが好ましい。
【発明の効果】
【００１１】
本発明によれば、従来よりも抗血栓性および滑り性の両方が改善されたカテーテルを製造することができる方法を提供することができる。
【発明を実施するための最良の形態】
【００１２】
本発明は、熱可塑性エラストマーを主体成分とする基材をポリエチレングリコール（ＰＥＧ）で被覆後、プラズマ処理および熱処理を施すことを特徴とするカテーテルの製造方法である。本発明において、プラズマ処理および熱処理の順序は特に制限されるものではなく、いずれを先に行うようにしてもよく、また、同時に行う（すなわち、加熱しながらプラズマ処理を施す）ようにしてもよい。しかしながら、同時に行う場合には、カテーテルの形状から基材に対して熱を均等に加えることが困難となる虞があり、また最も時間を要する熱処理を最終工程とする方が作業性がよいことから、プラズマ処理を施した後、熱処理を行うようにするのが、好ましい。
【００１３】
本発明におけるプラズマ処理は、特定ガス雰囲気下、基材をＰＥＧで被覆してなる構造物にプラズマを照射する処理である。この処理により、ＰＥＧが基材と架橋し、基材上にＰＥＧ層が形成される。
【００１４】
本発明におけるプラズマ処理において用いられる処理ガスとしては、Ｈｅ、Ａｒ／Ｈｅ／Ｎ2／Ｈ2、Ａｒ／Ｈｅ／ＣＯ2／Ｈ2、Ａｒ／Ｈｅ／ＣＨ4／ＣＯ2、Ａｒ／Ｈｅ／Ｏ2、Ａｒ／Ｎ2／Ｈ2、Ａｒ／ＣＯ2／Ｈ2、Ａｒ／ＣＨ4／ＣＯ2、Ａｒ／Ｏ2、Ｈｅ／Ｎ2／Ｈ2、Ｈｅ／ＣＯ2／Ｈ2、Ｈｅ／ＣＨ4／ＣＯ2、Ｈｅ／Ｏ2、Ａｒ、Ｎ2などを用いることができるが、安定なグロー放電を生じるガスであることから、Ｈｅが好ましい。
【００１５】
プラズマ処理の際の温度条件は、熱処理を同時に行うか否かで異なる。熱処理の前または後にプラズマ処理を行う場合には、室温で行われる。また、熱処理を同時に行う場合には、後述する熱処理の温度でプラズマ処理を行う。
【００１６】
プラズマ処理を熱処理の前または後に行う場合には、処理時間は、５分間以上であるのが好ましく、１５分間以上であるのがより好ましい。プラズマ処理の時間が５分間未満であると、架橋が不十分であり、得られたカテーテルにおいて被覆層が剥離してしまう傾向にあるためである。また、長時間のプラズマ処理を施した場合には、架橋が進行しすぎて、得られたカテーテルにおいてＰＥＧ層の滑り性が悪くなる虞があることから、処理時間は１時間以下であるのが好ましく、３０分間以下であるのがより好ましい。
【００１７】
また、プラズマ処理と熱処理を同時に行う場合、処理時間は、５分間〜１時間であるのが好ましく、１５分間〜１時間であるのがより好ましい。プラズマ処理および熱処理の時間が５分間未満であると、ＰＥＧ層が剥離しやすくなる傾向にあるためであり、また、１時間を超えると、架橋が進行しすぎて、得られたカテーテルにおいてＰＥＧ層の滑り性が悪くなる虞があるためである。
【００１８】
本発明におけるプラズマ処理の方式は特に制限されるものではなく、グロー放電方式、コロナ放電方式などが挙げられるが、均一な処理を実施するためにはグロー放電が好ましく、また生産上のコストの観点から、大気圧グロー放電方式がより好ましい。プラズマ処理装置としては、平行平板電極の間でカテーテルを回転でき、かつ気密性を保持し得るような装置が好ましく、具体的には、ＡＰ−１８００Ｆ１−ＢＬ（エア・ウォーター株式会社製）などを好適に用いることができる。
【００１９】
本発明のカテーテルの製造方法における熱処理は、基材とＰＥＧ（プラズマ処理後である場合はＰＥＧ層）との密着性を向上させる処理である。当該熱処理は、基材の融点以下の温度で行うのであれば温度条件は特に制限されるものではないが、好ましくは６０〜１２０℃、より好ましくは１００℃前後（８０〜１１０℃）に加熱して行う。加熱温度が６０℃未満であると、ＰＥＧ層が剥離しやすくなる傾向にあるためであり、また、１２０℃を超えると、基材を形成する熱可塑性エラストマーが耐熱性に劣るものである場合には、基材にダメージを与えてしまう虞があるためである。
【００２０】
加熱処理をプラズマ処理の前または後に行う場合、処理時間は１時間以上であるのが好ましく、３時間以上であるのがより好ましい。処理時間が１時間未満であると、基材と被覆層との密着性が不十分である傾向にある。また処理時間は、量産に対する利便性の観点からは、２４時間以下であるのが好ましく、１２時間以下であるのがより好ましい。なお、プラズマ処理と加熱処理とを同時に行う場合には、熱エネルギーとプラズマエネルギーが同時にかけられているため、処理時間は１時間未満であることが好ましい。
【００２１】
加熱処理をプラズマ処理の前または後に行う場合（すなわち、加熱処理をプラズマ処理と別個に行う場合）、加熱処理に用いる装置としては、たとえば、ウィンディーオーブンＷＦＯ−１２００型（東京理化器械株式会社製）を用いることができる。
【００２２】
本発明は、熱可塑性エラストマーを主体成分とする基材をＰＥＧで被覆後、プラズマ処理および熱処理を施すことによって、基材上にＰＥＧ層を形成し、さらに基材とＰＥＧとの密着性を向上させることができる。このような本発明により、従来よりも滑り性および抗血栓性の両方が改善されたカテーテルを製造することができる。
【００２３】
本発明のカテーテルの製造方法においては、基材をＰＥＧで被覆する前に、基材表面をプラズマ処理（「前プラズマ処理」と呼ぶ）することが好ましい。前プラズマ処理を施すことによって、基材表面の濡れ性を向上することができ、ＰＥＧを基材表面に付着させ易くなるという利点がある。
【００２４】
前プラズマ処理に用いられる処理ガスは、特に制限されるものではなく、たとえば、Ｈｅ、Ａｒ／Ｈｅ／Ｎ2／Ｈ2、Ａｒ／Ｈｅ／ＣＯ2／Ｈ2、Ａｒ／Ｈｅ／ＣＨ4／ＣＯ2、Ａｒ／Ｈｅ／Ｏ2、Ａｒ／Ｎ2／Ｈ2、Ａｒ／ＣＯ2／Ｈ2、Ａｒ／ＣＨ4／ＣＯ2、Ａｒ／Ｏ2、Ｈｅ／Ｎ2／Ｈ2、Ｈｅ／ＣＯ2／Ｈ2、Ｈｅ／ＣＨ4／ＣＯ2、Ｈｅ／Ｏ2、Ａｒ、Ｎ2などを用いることができる。中でも、ＰＥＧと親和性を有する親水性の置換基（−ＮＨ2、−ＣＯＯＨ、−ＣＯＨ、−ＯＨ）を被処理物に導入し得ることから、Ｎ2、Ｈ2、ＣＯ2、ＣＨ4、Ｏ2を含む混合ガスを用いるのが好ましい。
【００２５】
前プラズマ処理の温度条件については特に制限されるものではなく、通常、常温（２５℃）で行う。また、前プラズマ処理の時間についても特に制限されるものではないが、表面に置換基をできるだけ多く導入する観点から、３０分間以上行うことが好ましい。また、長時間のプラズマ処理は基材にダメージを与える虞があることから、処理時間は１時間以下とすることが好ましい。
【００２６】
前プラズマ処理の方式は特に制限されるものではなく、グロー放電方式、コロナ放電方式などが挙げられるが、均一な処理を実施するためにはグロー放電が好ましく、また生産上のコストの観点から、大気圧グロー放電方式がより好ましい。プラズマ処理装置としては、たとえば、ＡＰ−１８００Ｆ１−ＢＬ（エア・ウォーター株式会社製）などを好適に用いることができる。
【００２７】
また本発明のカテーテルの製造方法においては、基材をＰＥＧで被覆する方法については特に制限されるものではなく、浸漬塗布、はけ塗り、ミストコーティング、静電塗布など従来公知の適宜の方法で行うことができる。中でも、最も簡易で膜厚の制御が容易であることから、浸漬塗布（すなわち、ＰＥＧ溶液に基材を浸漬する）によって基材をＰＥＧで被覆することが好ましい。
【００２８】
浸漬塗布を行う場合、ＰＥＧ溶液は、２０重量％以下（好ましくは５〜１０重量％）の濃度を用いることが好ましい。２０重量％を超える濃度のＰＥＧ溶液を用いると、膜厚が厚くなりすぎて、その後のプラズマ処理においてプラズマエネルギーが基材とＰＥＧとの界面にまで到達せずに得られたＰＥＧ層が剥離しやすくなってしまう傾向にあるためである。
【００２９】
ＰＥＧ溶液の調製に用いる溶媒としては、揮発性でＰＥＧを溶解し得るものであれば特に制限されるものではなく、たとえばエタノール、メタノール、イソプロピルアルコールなどのアルコール類やアセトン、クロロホルムなどの有機溶媒などを用いることができるが、本発明の方法で製造されるカテーテルは生体内に挿入されるものであることに鑑みて、高い安全性の観点からエタノールを用いるのが好ましい。
【００３０】
本発明のカテーテルの製造方法では、基材をＰＥＧで被覆した後、脱溶媒する観点から、乾燥処理を施すことが好ましい。乾燥処理は、たとえば、真空乾燥、自然乾燥、温風乾燥、冷風乾燥など従来公知の適宜の方法で施すことができるが、比較的短い時間（２０〜３０分間）で脱溶媒することができ、また基材への影響がないことから、真空乾燥により乾燥処理を施すことが好ましい。真空乾燥は、たとえば、真空乾燥器（Ｖ０−４２Ｄ、ＡＤＶＡＮＴＥＣ社製）を用い、常温で１Ｔｏｒｒ（１３３．３２Ｐａ）に到達後、上述した範囲内の時間で施すことができるが、勿論これに限定されるものではない。
【００３１】
本発明のカテーテルの製造方法は、具体的には、〔１〕前プラズマ処理、〔２〕ＰＥＧ塗布、〔３〕乾燥、〔４〕プラズマ処理、〔５〕熱処理、の各工程を経るように実現される。なお、上述したように〔４〕プラズマ処理と〔５〕熱処理とは、同時に行ってもよいし、熱処理を先に行ってもよい。これらの各工程の好適な条件等は上述したとおりである。
【００３２】
なお、プラズマ処理と熱処理とを行った後、得られたカテーテルに超音波洗浄を施すのが好ましい。超音波洗浄を施すことで、ＰＥＧ被覆層表面に付着した残存モノマーを洗浄除去できるという利点があるためである。なお、超音波洗浄の処理時間は３０分間未満であることが好ましい。超音波洗浄の処理時間が３０分間を超えると、ＰＥＧ被覆層が剥離してしまう虞があるためである。超音波洗浄は、たとえば、超音波洗浄器（ＰＨＥＮＩＸ１２００ＦＭ、株式会社カイジョー製）を用いて好適に施すことができる。超音波洗浄に使用する洗浄液は、未反応のモノマーが溶けやすいものであれば特に制限されるものではないが、安全性の高い純水を使用することが好ましい。
【００３３】
本発明によれば、従来よりも抗血栓性が改善されたカテーテルを製造することができる。カテーテルの抗血栓性の評価は、当分野において抗血栓性試験として一般的に実施されている血小板多血漿を用いたin vitro血小板粘着性試験を用いて行うことができる。ここで、図１は、本発明の製造方法で得られたカテーテル（後述する実施例１）にin vitro血小板粘着性試験を施したカテーテル表面の一部の電子顕微鏡写真であり、図１（ａ）は５００倍拡大、図１（ｂ）は２０００倍拡大したものを示している。また図２は、本発明とは異なりプラズマ処理および熱処理を施さず基材をそのまま用いたカテーテル（後述する比較例１）にin vitro血小板粘着性試験を施したカテーテル表面の一部の電子顕微鏡写真であり、図２（ａ）は５００倍拡大、図２（ｂ）は２０００倍拡大したものを示している。図１、図２を比較すると明らかなように、本発明の製造方法で得られたカテーテルでは、基材をそのまま用いたカテーテルと比較して、５００倍、２０００倍の電子顕微鏡写真のいずれでも血小板の付着量が少なく、抗血栓性が改善されていることが分かる。具体的には、図１に示した場合の平均血小板付着密度は４０個／６４・４４μｍ2であるのに対し、図２に示した場合の平均血小板付着密度は１個／６４・４４μｍ2であった（平均血小板付着密度の測定方法は後述する。）。
【００３４】
また本発明によれば、上述した抗血栓性に加えて、滑り性も改善されたカテーテルを製造することができる。滑り性の改善は、たとえば、指に水をつけて、カテーテルの壁面を数回擦って滑りの有無を確認する触感試験で評価することができるし、また、図３に示す試験機を用いた試験で摩擦低減率を算出することでも評価することができる（当該試験の詳細な手順および摩擦低減率の算出方法は後述する）。たとえば、本発明の製造方法で得られたカテーテル（後述する実施例１〜６）の摩擦低減率は２７〜４１％の範囲であったのに対し、基材をそのまま用いたカテーテル（後述する比較例１）の摩擦低減率は１００％、基材をＰＥＧで被覆後プラズマ処理のみを施したカテーテル（後述する比較例２）の摩擦低減率は７４．４％、基材をＰＥＧで被覆後熱処理のみを施したカテーテル（後述する比較例３）の摩擦低減率は９３．４％であった。
【００３５】
本発明のカテーテルの製造方法においては、基材として熱可塑性エラストマーを主体成分とするものを用いる。たとえば、熱可塑性エラストマーとして後述するペバックス（ＡＴＯＣＨＥＭ社製）を用いる場合、基材は１００％のペバックスを含有する。
【００３６】
本発明において用いられる熱可塑性エラストマーは、分子中に弾性を有するゴム成分（ソフトセグメント）と、塑性変形を防止する分子拘束成分（ハードセグメント）との両成分を有するものであれば特に制限されるものではなく、従来公知の適宜のものを用いることができる。このような熱可塑性エラストマーとしては、たとえばアミド系、スチレン系、オレフィン系、ウレタン系、エステル系、フッ素系などが挙げられる。上記中でも、優れた可撓性や耐薬品性、成形加工性を有する観点から、ハードセグメントとしてポリアミド、ソフトセグメントとしてポリエーテルを有するアミド系熱可塑性エラストマーが好ましい。
【００３７】
このようなアミド系熱可塑性エラストマーとして、具体的には、（−〔ＮＨ−ＣＯ〕ｍ−〔Ｃ−Ｏ−Ｃ〕ｎ−）の構造を有するペバックス（ＡＴＯＣＨＥＭ社製）を例示することができる。中でも、カテーテル先端には操作性向上の目的で柔軟性を得るため、低い融点を有するものを使用する場合もあるが、本発明では主に強度を必要とすることから、融点が１５９〜１７４℃の範囲内のペバックスを好適に用いることができる。
【００３８】
基材は、上記熱可塑性エラストマーを主体成分とする材料を、適宜の方法にて可撓性の管状物に成形することで得ることができる。また、市販品（たとえば、血液造影用カテーテル（ＩＮ４−１００ＳＴ、ダイリン株式会社製）など）を基材をして用いてもよい。なお、当該基材に用いられる材料は、熱可塑性エラストマー以外の任意の成分として、たとえばポリテトラフルオロエチレン、ポリエチレン、ポリプロピレン、ポリウレタン、ポリ塩化ビニル、ポリスチレン、ポリエステル、ナイロンなどを適宜含有していても勿論よい。
【００３９】
以下、実施例および比較例を挙げて本発明をより詳細に説明するが、本発明はこれらに限定されるものではない。
【００４０】
＜実施例１＞
血液造影用カテーテル（ＩＮ４−１００ＳＴ、ダイリン株式会社製）を基材として用いた。まず、処理ガスとしてＡｒ／Ｈｅ／Ｎ２／Ｈ２を用い、プラズマ発生装置（ＡＰ−１８００Ｆ１−ＢＬ、エア・ウォーター株式会社製）を用いて、常温で４０分間、基材に前プラズマ処理を施した。次に、５重量％の濃度のＰＥＧ６００のエタノール溶液に基材を１０分間浸漬し、基材表面にＰＥＧを塗布した。そして、真空乾燥装置（Ｖ０４２−ＡＤＶＡＮＴＥＣ社製）を用いて、３０℃で２０分間真空乾燥を施した。その後、不活性ガスとしてＨｅを用い、平行平板型プラズマ発生装置（ＡＰ−１８００Ｆ１−ＢＬ、エア・ウォーター株式会社製）を用いて、大気圧グロー放電方式にて、１５分間プラズマ処理を施した。さらに、ウィンディーオーブンＷＦＯ−１２００型（東京理化器械株式会社製）を用いて、１００℃で８時間熱処理を施した後、超音波洗浄器（ＰＨＥＮＩＸ１２００ＦＭ、株式会社カイジョー製）を用いて３０分間の超音波洗浄を施した。このようにして、熱可塑性エラストマーを主体成分とする基材上をＰＥＧ層で被覆してなるカテーテルを作製した。
【００４１】
＜実施例２＞
熱処理の時間を３時間とした以外は、実施例１と同様にしてカテーテルを作製した。
【００４２】
＜実施例３＞
熱処理の時間を１時間とした以外は、実施例１と同様にしてカテーテルを作製した。
【００４３】
＜実施例４＞
熱処理の温度を６０℃とした以外は、実施例１と同様にしてカテーテルを作製した。
【００４４】
＜実施例５＞
熱処理の温度を１１０℃とした以外は、実施例１と同様にしてカテーテルを作製した。
【００４５】
＜実施例６＞
プラズマ処理の時間を５分間とした以外は、実施例１と同様にしてカテーテルを作製した。
【００４６】
＜比較例１＞
実施例１で作製した基材をそのままカテーテルとして用いたものを比較例１とした。
【００４７】
＜比較例２＞
熱処理を行わなかった以外は、実施例１と同様にしてカテーテルを作製した。比較例２のカテーテルでは、超音波洗浄開始後３分でＰＥＧ被覆層が剥離した。
【００４８】
＜比較例３＞
プラズマ処理を行わなかった以外は、実施例１と同様にしてカテーテルを作製した。比較例３のカテーテルでは、超音波洗浄開始後３分でＰＥＧ被覆層が剥離した。
【００４９】
＜評価試験＞
〔１〕抗血栓性試験
上述のようにして得られた実施例１、比較例１の各カテーテルについて、in vitro血小板粘着性試験を用いて抗血栓性試験を行った。in vitro血小板粘着性試験とは、カテーテルを血小板多血漿（platelet rich plasma）（血液中の血小板以外の血球成分を除去したもの）に浸漬して表面に血小板を粘着させ、電子顕微鏡にてカテーテル上の血小板を観察する方法である。本試験では実験動物として、感染症の恐れがないといわれているウサギを使用した。血小板多血漿にはウサギ血液を遠心分離して得られたものを用いた。
【００５０】
まず、ウサギより採血した血液を遠心分離（１０００ｒｐｍ、１０分間）して血小板多血漿を採取した。得られた血小板多血漿を分注してこれに実施例１、比較例１の各カテーテルを浸漬し（カテーテルの先端から約１ｃｍの部分を浸漬）、３７℃の温水で保持した。その後、４℃の温度条件で、グルタルアルデヒドに実施例１、比較例１の各カテーテルを４時間浸漬した。
【００５１】
こうして処理された各カテーテルに、凍結乾燥装置（ＶＦＤ−２１、株式会社真空デバイス製）で凍結乾燥を施し、カテーテル表面に付着した血小板中の水分を除去した後、血小板多血漿に浸漬させた部分（先端から約１ｃｍの部分）を切断し、任意の５箇所を電子顕微鏡（Ｓ−３０００Ｎ、日立株式会社製）で観察した。電子顕微鏡による観察は、５００倍と２０００倍で測定し、カテーテル表面に付着した血小板の数および形状変化を観察した。図１（ａ）は実施例１の５００倍拡大、図１（ｂ）は実施例１の２０００倍拡大した電子顕微鏡写真を示し、また図２（ａ）は比較例１の５００倍拡大、図２（ｂ）は比較例１の２０００倍拡大した電子顕微鏡写真を示している。
【００５２】
抗血栓性の具体的な評価は、まず、実施例１および比較例１の２０００倍電子顕微鏡写真（６４μｍ×４４μｍ）５枚より、血小板付着数をカウントし、それぞれの血小板付着数を度数分布にて比較することで、平均血小板付着密度を算出した。算出された実施例１の平均血小板付着密度は５個／６４・４４μｍ2、比較例１の平均血小板付着密度は４６個／６４・４４μｍ2であった。これらの値より算出された平均血小板付着密度比（実施例１の平均血小板付着密度／比較例１の平均血小板付着密度）は、０．１１であった。なお、５００倍電子顕微鏡写真は、上記で得られた平均血小板付着密度比が妥当であるか否かを評価するための広域画像として使用した。
【００５３】
〔２〕滑り性試験（１）
実施例１〜６、比較例１〜３の各カテーテルについて、指に水を付け、曲げたカテーテルの壁面を数回擦り、滑りの有無を観測する触感試験にて滑り性の評価を行った。結果を表１に示す。
【００５４】
〔３〕滑り性試験（２）
図３に示す試験機を作製し、この試験機を用いて実施例１〜６、比較例１の各カテーテルについての滑り性の評価試験を行った。図３に示す試験機は、カテーテルの一端を上側に設置した万力で固定し、カテーテルの長手方向に関する中央付近で２個の含水スポンジで挟み込み、この含水スポンジを下側に設置した万力で固定し、一定圧力で押圧し得るようにする。含水スポンジとしては２０ｍｍ×２０ｍｍ×１７ｍｍに切り出した、ポリウレタン製スポンジ（パワーアップパススポンジ、株式会社ワイズ製）を用い、これを６．５ｇの生理的食塩水で飽和させたものを用いた（含水スポンジの飽和は、万力で含水スポンジを押圧したときに水滴が落下することで確認できる）。これを下側の万力を用いて、スポンジの厚みＤが８．２ｍｍとなるように押圧した。このような状態で、移動速度２０ｍｍ／分で、下側の万力ごと含水スポンジを下方に移動させた。上側に設置された万力において、カテーテルの一端はコネクタを挟んで固定されており、当該万力には上記含水スポンジの移動によりカテーテルに荷重される力を測定するセンサ（ロードセル式引張り試験機、浅野製作所製）が設置されている。このようにして、含水スポンジを移動させたときのスポンジとカテーテルとの間の摩擦力を測定した。
【００５５】
図４は実施例２についての試験結果を示すグラフであり、図５は比較例１についての試験結果を示すグラフであり、図６は比較例２についての試験結果を示すグラフであり、図７は比較例３についての試験結果を示すグラフである。なお、各グラフにおいて、縦軸は摩擦力、横軸は含水スポンジの移動距離（ｃｍ）を示している。評価は、センサにより得られたデータを１ｃｍごとに区切り、それぞれの摩擦力を計算し、それらの平均値を算出した。そして、各カテーテルの平均摩擦力の値を比較例１の平均摩擦力の値で除して１００を掛けて得られた値をそれぞれ摩擦低減率（％）とした。結果を表１に示す。
【００５６】
【表１】
2006320400.tif 000002
【００５７】
〔４〕赤外分光法（ＦＴＩＲ−ＡＩＲ）による分析
実施例１、比較例１の各カテーテルについて、赤外分光装置（Ｓｐｅｃｔｒｕｍ  Ｏｎｅ、Ｐｅｒｋｉｎ  Ｅｌｍｅｒ社製）を用いて、赤外分光法（ＦＴＩＲ−ＡＩＲ）による分析を行った。図８は実施例１および比較例１についてのＦＴＩＲ−ＡＩＲ分析結果を示すグラフである。図８より分かるように、本発明の製造方法で得られたカテーテルでは、基材をそのまま用いたカテーテルになかったＯＨ基のピーク（３７００〜３１００ｃｍ-1）を確認することができる。このことから、本発明の製造方法で得られたカテーテルでは親水性が向上されており、この親水性の向上が潤滑時の滑り性（低摩擦性）の改善に起因していると推測される。
【００５８】
一般に、プラズマ処理によるＰＥＧの架橋反応はＯＨ基を消費する反応であるため、架橋度と低摩擦性は反比例すると予測される。また、プラズマは架橋反応および本体とポリエチレングリコールの化学結合反応を同時に進行させていると考えられる。低エネルギーのプラズマ処理では、ＰＥＧ自体の架橋反応が抑制されるため低摩擦性は得られるが、基材との架橋反応は十分ではなく膜が剥離してしまう。逆に高エネルギーのプラズマ処理では、ＰＥＧと基材との架橋反応は十分行われるため強い密着性が得られるが、ＰＥＧ自体の架橋反応が過剰となり、低摩擦性は抑制されてしまう。本発明の製造方法では、基材をＰＥＧで被覆後、プラズマ処理および熱処理を施すことで、基材とＰＥＧとの架橋反応が進行し、密着性が向上するものと考えられる。この際、ＰＥＧ自体は熱では架橋しにくいため、架橋反応は殆ど進行せず、滑り性（低摩擦性）が維持されるものと考えられる。
【００５９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の製造方法で得られたカテーテル（実施例１）にin vitro血小板粘着性試験を施したカテーテル表面の一部の電子顕微鏡写真であり、図１（ａ）は５００倍拡大、図１（ｂ）は２０００倍拡大したものを示している。
【図２】本発明とは異なりプラズマ処理および熱処理を施さず基材をそのまま用いたカテーテル（比較例１）にin vitro血小板粘着性試験を施したカテーテル表面の一部の電子顕微鏡写真であり、図２（ａ）は５００倍拡大、図２（ｂ）は２０００倍拡大したものを示している。
【図３】滑り性評価試験に用いた試験機を説明するための図である。
【図４】実施例２についての図３に示した試験機を用いた滑り性評価試験の結果を示すグラフである。
【図５】比較例１についての図３に示した試験機を用いた滑り性評価試験の結果を示すグラフである。
【図６】比較例２についての図３に示した試験機を用いた滑り性評価試験の結果を示すグラフである。
【図７】比較例３についての図３に示した試験機を用いた滑り性評価試験の結果を示すグラフである。
【図８】実施例１および比較例１についてのＦＴＩＲ−ＡＩＲの分析結果を示すグラフである。
【図１】
2006320400.tif 000003
【図２】
2006320400.tif 000004
【図３】
2006320400.tif 000005
【図４】
2006320400.tif 000006
【図５】
2006320400.tif 000007
【図６】
2006320400.tif 000008
【図７】
2006320400.tif 000009
【図８】
2006320400.tif 000010